(57)【要約】【課題】離型性に優れ、且つ金型への追従性にも優れる離型シートを提供する。【解決手段】本発明の離型シートは、ポリプロピレン樹脂のマトリックス中に、フッ素樹脂のドメインを有する。ポリプロピレン樹脂を（Ａ）、フッ素樹脂を（Ｂ）とし、その配合比を質量比で（Ａ）／（Ｂ）と表した場合、１．０超２０以下であることが好ましい。【選択図】図１
2018090737.tif 000002
【特許請求の範囲】
【請求項１】
ポリプロピレン樹脂のマトリックス中に、フッ素樹脂のドメインを有する、離型シート。
【請求項２】
前記ポリプロピレン樹脂を（Ａ）、前記フッ素樹脂を（Ｂ）とし、その配合比を質量比で（Ａ）／（Ｂ）と表した場合、１．０超２０以下である、請求項１に記載の離型シート。
【請求項３】
前記フッ素樹脂のドメインは、繊維化された状態である、請求項１又は２に記載の離型シート。
【請求項４】
前記フッ素樹脂は、未焼成である、請求項１から３のいずれかに記載の離型シート。
【請求項５】
前記フッ素樹脂は、ポリテトラフルオロエチレン樹脂である、請求項１から４のいずれかに記載の離型シート。
【請求項６】
前記ポリプロピレン樹脂は、ホモポリプロピレン樹脂である、請求項１又は２に記載の離型シート。
【請求項７】
ポリプロピレン樹脂と、平均粒子径が０．５μｍ以上１０μｍ以下であるフッ素樹脂とを溶融混錬して混合する混合工程と、
前記ポリプロピレン樹脂のマトリックス中に、前記フッ素樹脂のドメインを有する状態でシート状に成形する成形工程とを含む、離型シートの製造方法。
【請求項８】
前記フッ素樹脂は、嵩密度が８００ｇ／Ｌ以下である、請求項７に記載の離型シートの製造方法。
【発明の詳細な説明】
【技術分野】
【０００１】
本発明は、離型シートに関するものであり、詳しくはモールド成形装置に用いられる離型シートに関するものである。
【背景技術】
【０００２】
モールド成形装置を用いた樹脂の成形加工において、離型シートは、金型とモールド樹脂の間に挟み込まれ、モールド成形されたモールド樹脂と金型とを離型するために使用されている。例えば、このような離型シートとして、熱可塑性のテトラフルオロエチレン系共重合体や、ポリスチレン系樹脂を含有する離型シートが開示されている（例えば、特許文献１、２参照）。
【先行技術文献】
【特許文献】
【０００３】
【特許文献１】国際公開第２０１３／０９４７５２号
【特許文献２】国際公開第２０１５／１９０３８６号
【発明の概要】
【発明が解決しようとする課題】
【０００４】
離型シートは、一般に真空吸引によって金型の表面に密着した状態とされる。しかしながら、これまでの離型シートは、一定の離型性は有しているものの、金型の形状への追従性（伸び性）の点では、必ずしも十分なものではなかった。例えば、これまでの離型シートでは、金型の角の部分で大きく引き伸ばされると、破れてしまうことがあった。離型シートが破れると、その部分から樹脂が漏れ出して金型を汚染してしまう。特に、エネルギー分野や自動車分野で使用される、所謂パワー半導体モジュールの製造では、モールド樹脂の厚みが厚くなり、金型の深さも深くなる傾向にあり、角部における離型シートにかかる応力も大きくなるが、これまでの離型シートでは、十分に対応しきれていなかった。
【０００５】
本発明は、離型性に優れ、且つ金型への追従性にも優れる離型シートを提供することを目的とする。
【課題を解決するための手段】
【０００６】
本発明者らが前記課題を解決すべく鋭意検討を重ねた結果、ポリプロピレン樹脂のマトリックス中にフッ素樹脂のドメインを形成することにより、離型性に優れ、且つ金型への追従性にも優れる、離型シートが得られることを見出した。より具体的には、本発明は、以下のものを提供する。
【０００７】
（１）本発明は、ポリプロピレン樹脂のマトリックス中に、フッ素樹脂のドメインを有する、離型シートである。
【０００８】
（２）また、本発明は、前記ポリプロピレン樹脂を（Ａ）、前記フッ素樹脂を（Ｂ）とし、その配合比を質量比で（Ａ）／（Ｂ）と表した場合、１．０超２０以下である、（１）に記載の離型シートである。
【０００９】
（３）また、本発明は、前記フッ素樹脂のドメインは、繊維化された状態である、（１）又は（２）に記載の離型シートである。
【００１０】
（４）また、本発明は、前記フッ素樹脂は、未焼成である、（１）から（３）のいずれかに記載の離型シートである。
【００１１】
（５）また、本発明は、前記フッ素樹脂は、ポリテトラフルオロエチレン樹脂である、（１）から（４）のいずれかに記載の離型シートである。
【００１２】
（６）また、本発明は、前記ポリプロピレン樹脂は、ホモポリプロピレン樹脂である、（１）又は（２）に記載の離型シートである。
【００１３】
（７）本発明は、ポリプロピレン樹脂と、平均粒子径が０．５μｍ以上１０μｍ以下であるフッ素樹脂とを溶融混錬して混合する混合工程と、前記ポリプロピレン樹脂のマトリックス中に、前記フッ素樹脂のドメインを有する状態でシート状に成形する成形工程とを含む、離型シートの製造方法である。
【００１４】
（８）また、本発明は、前記フッ素樹脂は、嵩密度が８００ｇ／Ｌ以下である、（７）に記載の離型シートの製造方法である。
【発明の効果】
【００１５】
本発明は、離型性に優れ、且つ金型への追従性にも優れる離型シートを提供することができる。
【図面の簡単な説明】
【００１６】
【図１】（ａ）は実施例１の離型シートの表面を走査電子顕微鏡（ＳＥＭ）により倍率５００倍で観察したときの観察像を示すＳＥＭ画像であり、（ｂ）は同離型シートの断面を走査電子顕微鏡（ＳＥＭ）により倍率５００倍で観察したときの観察像を示すＳＥＭ画像である。
【図２】（ａ）は比較例１の離型シートの表面を走査電子顕微鏡（ＳＥＭ）により倍率５００倍で観察したときの観察像を示すＳＥＭ画像であり、（ｂ）は同離型シートの断面を走査電子顕微鏡（ＳＥＭ）により倍率５００倍で観察したときの観察像を示すＳＥＭ画像である。
【図３】引張試験機により測定した実施例及び比較例の離型シートの伸び挙動を示すグラフである。
【図４】熱機械分析装置（ＴＭＡ）により測定した実施例及び比較例の離型シートの伸び挙動を示すグラフである。
【図５】示差走査熱量測定装置（ＤＳＣ）により測定した実施例及び比較例の離型シートの挙動を示すグラフである。
【図６】示差熱熱重量同時測定装置（ＴＧ−ＤＴＡ）により測定した実施例及び比較例の離型シートの挙動を示すグラフである。
【図７】赤外分光分析装置（ＩＲ）によりにより測定した実施例及び比較例の離型シートの挙動を示すグラフである。
【発明を実施するための形態】
【００１７】
以下、本発明の実施形態について、詳細に説明する。但し、本発明は、以下の実施形態に何ら限定されるものではない。本発明は、その目的の範囲内において、適宜変更を加えて実施することができる。
【００１８】
＜離型シート＞
本実施形態に係る離型シートは、モールド成形装置を用いたモールド樹脂の成形加工において、金型とモールド樹脂との間に用いられる離型シートである。本実施形態に係る離型シートは、ポリプロピレン樹脂のマトリックス中に、フッ素樹脂のドメインを有する。例えば、図１に示すように、離型シートにおいては、マトリックス（海）中に、特定の領域を占めるドメイン（島）が分散している（以下、この構造をマトリックス・ドメイン構造という。）。ここで、マトリックス中、粒径０．５μｍ以上粒径１０μｍ以下のドメインが占める割合は、０．００１％以上２０％以下である。ここで、粒径とは、例えば、走査型電子顕微鏡（ＳＥＭ）や透過型電子顕微鏡（ＴＥＭ）で観察したドメインの長軸と短軸の平均値により算出した値とする。
【００１９】
本実施形態に係る離型シートは、ポリプロピレン樹脂とフッ素樹脂とがマトリックス・ドメイン構造を有することにより、離型性に優れ、且つ金型への追従性に優れる。フッ素樹脂のドメインは、ポリプロピレン樹脂のマトリックスが有する追従性（伸び性）を阻害することなく、離型性を付与することができる。
【００２０】
離型シートを構成する樹脂にフッ素を含有させる場合、例えばエチレン−テトラフルオロエチレン共重合体（ＥＴＦＥ）のような共重合体中に含有させることもできる。しかし、そのような場合、離型性を付与できるものの、フッ素の含有量が多くなるに従い伸び性が低下し、離型性と金型への追従性との両立を図ることは困難であった。これに対し、離型シートを構成する樹脂に、フッ素樹脂をドメインとして含有させることにより、驚くべきことにフッ素の含有量が多くなっても、伸び性が低下せず、離型性と金型への追従性との両立を図ることが明らかになった。
【００２１】
なお、本願のマトリックス・ドメイン構造は、ポリプロピレン樹脂とフッ素樹脂とを所定の配合比にて混合（ブレンド）し、ポリプロピレン樹脂の融点以上、フッ素樹脂の融点未満の温度にて製膜することにより得られる。この場合、ＥＴＦＥのような共重合体との区別は、後述する実施例、比較例に記載されるように、ＳＥＭ像観察、熱分析（ＤＳＣ、ＴＧ、ＤＭＡ）、赤外分光分析（ＩＲ）等により確認でき、両者を明確に区別することができる。例えば、ＤＳＣにおいて、本願のマトリックス・ドメイン構造は、ポリプロピレン樹脂の融点（例えば１３０℃以上１６５℃以下、ホモポリプロピレンであれば１６５℃）と、フッ素樹脂（フッ素量によるが、例えば２５０℃以上３５０℃以下）の２つのピークが配合量比に応じて明確に観察される（実施例参照）。一方、ＥＴＦＥのような共重合体の場合、２つのピークは明瞭には観察されず、両者は容易に区別することができる。
【００２２】
本実施形態に係る離型シートは、長さ２０ｍｍ×幅１０ｍｍの試験片について、インストロン型引張試験機を用い、１４０℃の加熱下、引張速度５０ｍｍ／ｍｉｎで測定した長手方向の伸び量が２００％以上になるときの引張荷重が３Ｎ／１０ｍｍ以下となる、追従性（伸び性）を実現することができる。
【００２３】
また、本実施形態に係る離型シートは、ポリプロピレン樹脂を（Ａ）、フッ素樹脂を（Ｂ）とし、その配合比を質量比で（Ａ）／（Ｂ）と表した場合、１．０超２０以下であることが好ましく、４以上１０以下であることがより好ましい。ポリプロピレン樹脂とフッ素樹脂の配合比が上記範囲であることにより、離型性と金型への追従性との両立を図りやすい。上記配合比が過小となると、金型への追従性が低下する傾向にある。上記配合比が過大になると、離型性が低下する傾向にある。
【００２４】
特にフッ素樹脂のドメインは、繊維化された状態であることが好ましい。ここで、フッ素樹脂の繊維化とは、繊維状となったフッ素樹脂同士が絡み合ってドメインを構成する、又は繊維状となったフッ素樹脂のドメイン表面にポリプロピレン樹脂が絡んでいる形態をいうものとする。繊維化されたフッ素樹脂のドメインは、ポリプロピレン樹脂のマトリックスが有する追従性（伸び性）を補完しながら、離型性を付与することができると考えられる。
【００２５】
以下、各構成成分について説明する。
【００２６】
［フッ素樹脂］
フッ素樹脂は、フッ素を含有する樹脂であれば特に限定されないが、離型性及び耐熱性の点から、フルオロオレフィン系重合体が好ましく、ポリテトラフルオロエチレン（ＰＴＦＥ）が特に好ましい。ここで、フルオロオレフィン系重合体は、フルオロオレフィンに基づく単位を有する重合体である。
【００２７】
フルオロオレフィンとしては、テトラフルオロエチレン（ＴＦＥ）、フッ化ビニル（ＶＤＦ）、フッ化ビニリデン、トリフルオロエチレン、ヘキサフルオロプロピレン、クロロトリフルオロエチレン（ＣＴＦＥ）等が挙げられる。フルオロオレフィンは、１種を単独で用いてもよく、２種類以上併用してもよい。
【００２８】
フルオロオレフィン系重合体としては、エチレン−テトラフルオロエチレン共重合体（ＥＴＦＥ）、エチレン−クロロトリフルオロエチレン共重合体（ＥＣＴＦＥ）、テトラフルオロエチレン−ヘキサフルオロプロピレン共重合体（ＦＥＰ）、テトラフルオロエチレン−ペルフルオロ（アルキルビニルエーテル）共重合体（ＰＦＡ）、テトラフルオロエチレン−ヘキサフルオロプロピレン−ビニリデンフルオリド共重合体（ＴＨＶ）等が挙げられる。フルオロオレフィン系重合体は、１種を単独で用いてもよく、２種類以上併用してもよい。
【００２９】
また、フルオロオレフィン系重合体は、フルオロオレフィンに基づく単位以外の単位をさらに有してもよい。例えば、フルオロオレフィンに基づく単位以外の単位としては、フッ素を有さないエチレン性モノマー単位であってもよい。例えば、エチレン性モノマーは、炭素数５以下のエチレン性モノマーであってもよく、具体的には、エチレン、プロピレン、１−ブテン、塩化ビニル、塩化ビニリデン等が挙げられる。
【００３０】
また、フッ素樹脂は、未焼成であることが好ましい。「未焼成のフッ素樹脂」とは、融点以上に焼成した履歴がないフッ素樹脂のことをいう。未焼成のフッ素樹脂は、焼成されたフッ素樹脂に比べ、樹脂自体に柔軟性があり、混練等によりせん断力がかかった場合に繊維化が発現されやすい。なお、未焼成のフッ素樹脂としては、懸濁重合により得られるものや、乳化重合によって得られるものがあり、乳化重合によって得られるものが特に好ましい。
【００３１】
［ポリプロピレン樹脂］
ポリプロピレン樹脂としては、ホモポリプロピレン樹脂、ランダムポリプロピレン樹脂、ブロックポリプロピレン樹脂、あるいはポリプロピレン結晶部を有し、且つプロピレン以外の炭素数２〜２０のα−オレフィン共重合体等が好ましく挙げられる。その他、エチレン、１−ブテン、１−ヘキセン、１−オクテン、３−メチル−１−ブテン、４−メチル−１−ペンテン等を１５モル％以上含むプロピレン−α−オレフィン共重合体、例えばエチレン／プロピレン共重合体、エチレン／プロピレン／ブテン共重合体等も挙げられる。ポリプロピレン樹脂としては、成形温度に合わせて融点を調整してもよいが、耐熱性の点から、融点が１６５℃となるホモポリプロピレン樹脂であることが好ましい。ホモポリプロピレン樹脂は、ランダムポリプロピレン樹脂に比べ融点が高く、耐熱性に優れる。
【００３２】
［離型シートの厚み］
離型シートの厚みは、２５μｍ以上２００μｍ以下が好ましく、５０μｍ以上１５０μｍ以下がより好ましい。離型シートの厚みが上記範囲であることにより、離型シートが容易に変形可能で、金型への追従性に優れる。離型シートの厚みが過小であると、金型の角部で破れやすくなる傾向にある。離型シートの厚みが過大であると、離型シートが変形しにくく、樹脂成形品にシワが発生しやすくなる。なお、離型シートの厚みは、ＪＩＳ  Ｋ７１３０（プラスチック−フィルム及びシート−厚さ測定方法）に準拠して測定した値である。
【００３３】
［他の態様］
本実施形態に係る離型シートは、離型性及び金型への追従性を損なわない範囲で、他の層をさらに備えていてもよい。他の層としては、例えば、帯電防止層が挙げられる。帯電防止層を有すると、離型シートが帯電することにより、塵埃が吸着することを抑制することができ、また半導体モジュール等のモールド樹脂成形品を製造する際には、半導体素子の一部が離型シートに直接接触するような場合でも、離型シートの帯電−放電による半導体素子の破壊を抑制できる。帯電防止層の表面抵抗値は、帯電防止の点から、１０１０Ω／□以下が好ましく、１０９Ω／□以下がより好ましい。
【００３４】
帯電防止層としては、帯電防止剤を含有する層が挙げられる。帯電防止剤としては、高分子系帯電防止剤が好ましい。高分子系帯電防止剤としては、例えば、側基に４級アンモニウム塩基を有するカチオン系共重合体、ポリスチレンスルホン酸を含むアニオン系高分子、ポリエーテルエステルアミド、エチレンオキサイド−エピクロルヒドリン、ポリエーテルエステル等を含む、非イオン系高分子、π共役系導電性高分子等が挙げられる。これらは１種を単独で用いてもよく、２種類以上を併用してもよい。
【００３５】
なお、本実施形態に係る離型シートは、要求特性に応じて、上述したポリプロピレン樹脂やフッ素樹脂以外に、帯電防止剤、酸化防止剤、紫外線吸収剤、光安定剤、滑剤、無機フィラー、着色剤、結晶核剤、難燃剤等の添加剤を含有していてもよい。
【００３６】
＜離型シートの製造方法＞
本実施形態に係る離型シートの製造方法は、ポリプロピレン樹脂とフッ素樹脂とを溶融混錬して混合する混合工程と、ポリプロピレン樹脂のマトリックス中に、フッ素樹脂のドメインを有する状態でシート状に成形する成形工程とを含む。
【００３７】
混合工程に付与されるフッ素樹脂は、平均粒子径が０．５μｍ以上１０μｍ以下であることが好ましく、１．５μｍ以上５μｍ以下であることがより好ましい。平均粒子径が上記範囲であることにより、離型シートの離型性と追従性との両立が容易である。平均粒子径が過大であると、表面凹凸が大きくなる傾向がある。平均粒子径が過小であると、凝集等により混合しにくくなる傾向がある。なお、平均粒子径は、体積平均粒子径であるものとする。体積平均粒子径は、レーザー回折式、又はレーザー散乱式粒子径分布測定により測定することができる。
【００３８】
また、混合工程に供されるフッ素樹脂としては、嵩密度が８００ｇ／Ｌ以下であることが好ましく、２００ｇ／Ｌ以上５００ｇ／Ｌ以下であることがより好ましい。嵩密度が上記範囲であれば、離型シートの離型性と金型への追従性との両立を図ることが容易である。嵩密度が過大であると、硬くなり追従性が悪くなる傾向がある。嵩密度が過小であると、混合工程でのハンドリングが悪くなる傾向がある。なお、本明細書において、嵩密度は、ＡＳＴＭ  Ｄ４８９４に準拠して測定した値である。
【００３９】
混合工程で行われる溶融混練の方法としては、特に制限されず、一般に市販されている押出し機等の溶融混練装置を用いて行うことができる。混練を行う部分のシリンダ温度は、ポリプロピレン樹脂の融点以上、フッ素樹脂の融点未満の温度である。例えば、通常２００℃〜２５０℃、好ましくは２１０℃〜２３０℃である。また、混練時間は、通常３０秒〜１０分、好ましくは通常１分〜５分である。温度が低すぎたり、混練時間が短すぎたりすると、溶融不足により混練が不十分となり、温度が高すぎたり、混練時間が短すぎたりすると、ポリプロピレン樹脂の熱分解が起こる場合があり好ましくない。
【００４０】
成形工程で行われる成形方法としては、特に制限されず、溶融押出し法等の公知の製造方法を採用することができる。溶融押出し法には、Ｔ型ダイから押し出してシート状に成形するＴダイ法や、リング状の円形ダイを用いて押し出すと同時に空気を吹き込みチューブ状のフィルムを成形するインフレーション法等があるが、シート厚みの精度が高い点で、Ｔダイ法が好ましい。
【００４１】
＜モールド樹脂の成形品の製造方法＞
モールド樹脂の成形品の製造方法は、金型温度を、ポリプロピレン樹脂の融点−１００℃以上、融点以下として、金型とモールド樹脂との間に、上述した離型シートを介在させた状態で、モールド樹脂の成形を行う。成形後のモールド樹脂の最大厚みは、０．５ｍｍ以上であってよい。
【００４２】
モールド樹脂の成形品の製造方法は、上述した離型シートを用いる以外は、公知の製造方法を採用することができる。例えば、上金型内に半導体モジュールを配置し、所定の温度に加熱された下金型内に熱硬化性樹脂からなるモールド樹脂を載置した離型シートを配置し、下金型のキャビティ面側に真空吸引する。そして、上金型を下降させることにより、型締めし、上金型と下金型との間に形成されたキャビティをモールド樹脂で満たして硬化させる。その後、上金型を上昇させ、モールド樹脂で封止された半導体モジュールを取り出し、離型シートを剥離する。
【００４３】
上述したように、本実施形態に係る離型シートは、離型性に優れることから、モールド樹脂を構成する硬化性樹脂に離型剤を添加したり、特殊な構造の金型を用いたりしなくても、モールド樹脂の金型からの良好な離型を実現できる。また、本実施形態に係る離型シートは、金型への追従性に優れることから、金型の深さが深く、例えば、モールド樹脂の厚みが５ｍｍ以上と深い場合であっても、また複雑な形状の金型であっても、破れることなく追従することできる。そのため、離型シートが破れ、金型をモールド樹脂で汚染してしまうという問題も生じにくい。
【実施例】
【００４４】
以下、本発明を実施例により説明するが、本発明はこれらに限定されるものではない。
【００４５】
［実施例１〜３］
ホモポリプロピレン樹脂（商品名：プライムポリプロＦ１３５、プライムポリマー社製、融点：１６５℃）と、フッ素樹脂（商品名：ラインプラスＰＦ１５０−ＰＨ、マフロン社製、平均粒子径：２．６μｍ、嵩密度：３２０ｇ／Ｌ、融点：３３５℃）とを、表１に示す配合比で混合し、リップ開度を調整したＴダイを設置した押出機により、２３０℃で溶融押出をし、元型ロール、成膜速度、ニップ圧力を調整して、厚さ９０〜１１０μｍの離型シート（ＰＰ＋フッ素）を得た。
【００４６】
［比較例１］
ホモポリプロピレン樹脂（商品名：プライムポリプロＦ１３５、プライムポリマー社製）を、実施例と同様の条件で溶融押出をし、厚さ９０〜１１０μｍの離型シート（ＰＰ）を得た。
【００４７】
［比較例２］
フッ素樹脂（商品名：ラインプラスＰＦ１５０−ＰＨ、マフロン社製）の融点は、３３５℃であるため、フッ素樹脂のみからでは、溶融押出しを行うことができなかった。
【００４８】
［比較例３］
ポリアミド合成樹脂（ナイロン６６）（商品名：５０３３、宇部興産社製、融点：１９６℃）と、フッ素樹脂（商品名：ラインプラスＰＦ１５０−ＰＨ、マフロン社製）とを、表１に示す配合比で混合し、リップ開度を調整したＴダイを設置した押出機により、２３０℃で溶融押出をし、元型ロール、成膜速度、ニップ圧力を調整して、厚さ９０〜１１０μｍの離型シートを得た。
【００４９】
［比較例４］
アクリロニトリル−ブタジエン−スチレン共重合合成樹脂（ＡＢＳ樹脂）（商品名：ＡＥ８５０、旭化成社製、融点：１１５℃）と、フッ素樹脂（商品名：ラインプラスＰＦ１５０−ＰＨ、マフロン社製）とを、表１に示す配合比で混合し、リップ開度を調整したＴダイを設置した押出機により、２３０℃で溶融押出をし、元型ロール、成膜速度、ニップ圧力を調整して、厚さ９０〜１１０μｍの離型シートを得た。
【００５０】
［比較例５］
エチレン−テトラフルオロエチレン共重合体からなるシート（商品名：アフレックス  １００Ｎ１２５０Ｔ、旭硝子社製）（表１中、ＥＴＦＥシートとして表記する。）を離型シートとして用いた。
【００５１】
［比較例６］
ポリスチレンからなるシート（商品名：オイディスＣＡ−Ｆ１０、クラボウ社製）（表１中、ＰＳシートとして表記する。）を離型シートとして用いた。
【００５２】
［測定・評価］
実施例１〜３、比較例１〜６の離型シートについて、シート化、追従性、及びモールド樹脂と金型とに対する離型性を評価した。その結果を表１に示す。また、実施例１及び比較例１の離型シートの表面及び断面を、走査電子顕微鏡（ＳＥＭ）により倍率５００倍で観察したときの観察像を示すＳＥＭ画像を、図１及び図２に示す。
【００５３】
（シート化）
溶融押出しによるシート化が可能かを検証した。シート化が可能なものを〇、シート化が難しいものを×とした。
【００５４】
（追従性）
実施例及び比較例で得られた離型シートから、長さ２０ｍｍ×幅１０ｍｍの試験片を作製し、引張試験機（５５６５型、インストロン・ジャパン社製）を用い、１４０℃（実測値）の加熱下、引張速度５０ｍｍ／ｍｉｎで測定した長手方向の変位率が２００％以上になるときの引張荷重を測定した。そして、以下の基準で、追従性（伸び性）を評価した。
〇：引張荷重が３Ｎ／１０ｍｍ以下である
△：引張荷重が３Ｎ／１０ｍｍ超である
×：変位率が２００％になる前に破断
【００５５】
なお、実施例１及び比較例５、６の離型シートの試験片を、インストロン型引張試験機により上記条件（一定温度、一定速度）で引っ張った時の伸び挙動を、図３に示す。ここで、変位率は、「測定時の長さ−初期長さ（２０ｍｍ）／初期長さ（２０ｍｍ）」で算出される。
【００５６】
また、実施例１及び比較例５、６の離型シートの試験片を、ＪＩＳＫ７１９７及びＡＳＴＭＤ６９６に準拠して、熱機械分析装置（ＴＭＡ）により一定荷重（１．４Ｎ）で温度を可変しながら引っ張った時の伸び挙動を、図４に示す。ここで、変位率（ＴＭＡ）は、「測定時の長さ−初期長さ（２０ｍｍ）／初期長さ（２０ｍｍ）」で算出される。
【００５７】
（モールド樹脂との離型性）
実施例及び比較例で得られた離型シートから、長さ６０ｍｍ×幅１２ｍｍ×厚み１００μｍの試験片を作製した。そして、１８０℃に設定されたホットプレート上に、厚み３．２ｍｍのガラス板、試験片、エポキシ樹脂４ｇの順に載置し、上から重り１ｋｇを載せ、５分間加熱した。これにより、試験片上に２ｍｍ厚のエポキシ樹脂板を成形した。そして、エポキシ樹脂板が冷却された後、試験片とエポキシ樹脂板との剥離性を、以下の基準で評価した。
◎：力をかけずに試験片が剥がれる
〇：少しの力で試験片が剥がれる
×：力を入れても剥がれない、又は、試験片が破壊される
【００５８】
（金型との離型性）
実施例及び比較例で得られた離型シートから、長さ６０ｍｍ×幅１２ｍｍ×厚み１００μｍの試験片を作製した。そして、１８０℃に設定されたホットプレート上に、厚み３．２ｍｍのステンレス鋼板（ＳＵＳ３０４）、試験片、エポキシ樹脂４ｇの順に載置し、上から重り１ｋｇを載せ、５分間加熱した。これにより、試験片上に２ｍｍ厚のエポキシ樹脂板を成形した。そして、エポキシ樹脂板が冷却された後、試験片とステンレス鋼板との剥離性を、以下の基準で評価した。
◎：力をかけずに試験片が剥がれる
〇：少しの力で試験片が剥がれる
×：力を入れても剥がれない、又は、試験片が破壊される
【００５９】
なお、実施例１、比較例１、５の離型シートについて、示差走査熱量測定装置（ＤＳＣ）、示差熱熱重量同時測定装置（ＴＧ−ＤＴＡ）、赤外分光分析装置（ＩＲ）により測定した結果を図５〜図７に示す。
【００６０】
【表１】
2018090737.tif 000003
【００６１】
図１及び図２の比較から、ポリプロピレン樹脂とフッ素樹脂とを溶融混練した実施例１の離型シートでは、ポリプロピレン樹脂がマトリックスとなり、フッ素樹脂がドメインとなってシート状に成形されていることがわかる。
【００６２】
また、表１の結果から、ポリプロピレン樹脂のマトリックス中にフッ素樹脂のドメインを有する離型シートを用いた実施例１〜３では、モールド樹脂及び金型への離型性に優れ、且つ追従性（伸び性）に優れることが確認された。特に、フッ素樹脂の配合比が１０質量％以上である離型シートを用いた実施例１、２では、離型性に優れることが確認された。
【００６３】
これに対し、ポリプロピレン樹脂１００質量％からなる離型シートを用いた比較例１では、追従性には優れるものの、離型性が不十分であった。フッ素樹脂１００質量％からなる離型シートを用いた比較例２では、フッ素樹脂の融点が高いため、溶融押出しによるシート化が困難であった。また、ナイロン６６やＡＢＳ樹脂のマトリックス中にフッ素樹脂のドメインを有する離型シートを用いた比較例３、４では、表面張力がポリプロピレン樹脂に比べ小さく、モールド樹脂との離型性が悪かった。
【００６４】
ＥＴＦＥシートからなる離型シートを用いた比較例５では、離型性に優れるものの、マトリックス・ドメイン構造を有さず、追従性（伸び性）が不十分であった。また、表１及び図３の結果から、ＰＳシートからなる離型シートを用いた比較例６では、離型性に優れるものの、変位率が１５０％となる前に、破断してしまい、追従性（伸び性）が悪かった。
【００６５】
また、図４の結果から、ポリプロピレン樹脂のマトリックス中にフッ素樹脂のドメインを有する離型シートを用いた実施例１では、ＥＴＦＥシートやＰＳシートからなる離型シートを用いた比較例５、６に比べ、１００℃超という比較的低温から小さい荷重で追従性（伸び性）を示すことが確認された。
【００６６】
なお、図５に示す示差走査熱量測定（ＤＳＣ）の結果から、ポリプロピレン樹脂のマトリックス中にフッ素樹脂のドメインを有する離型シートを用いた実施例１では、ポリプロピレン樹脂が持つピークとフッ素樹脂が持つ二つのピークが明瞭に観察された。これに対し、ＰＰシートからなる離型シートを用いた比較例１では、一つのピークが観察されるのみであり、ＥＴＦＥシートからなる離型シートを用いた比較例５では、なだらかなピークが一つ観察されるのみであり、実施例１とは異なる挙動を示すことが確認された。
【００６７】
また、図６に示す熱重量同時測定装置（ＴＧ−ＤＴＡ）から、ポリプロピレン樹脂のマトリックス中にフッ素樹脂のドメインを有する離型シートを用いた実施例１では、ポリプロピレン樹脂とフッ素樹脂とによるものと思われる重量変化が２段階観察された。これに対し、ＰＰシート、ＰＴＦＥシートからなる離型シートを用いた比較例１、３では、それぞれ異なる温度で重量変化が１段階観察され、実施例１とは異なる挙動を示すことが確認された。
【００６８】
また、赤外分光分析装置（ＩＲ）の結果からも、ポリプロピレン樹脂のマトリックス中にフッ素樹脂のドメインを有する離型シートを用いた実施例１、ＰＰシートからなる離型シートを用いた比較例１、及びＰＴＦＥシートからなる離型シートを用いた比較例５とで、それぞれ特有のピークを有し、互いに明確に区別できることが確認された。
【図１】
2018090737.tif 000004
【図２】
2018090737.tif 000005
【図３】
2018090737.tif 000006
【図４】
2018090737.tif 000007
【図５】
2018090737.tif 000008
【図６】
2018090737.tif 000009
【図７】
2018090737.tif 000010